【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
物品表面の少なくとも一部に金属または合金を含む多層被覆を被着する方法において、
電気メッキされた物品を形成するために、前記物品の表面の少なくとも一部に少なくとも１つの電気メッキ金属層または電気メッキ合金層を電気メッキにより被着する段階、
前記物品を乾燥させ、また、全ての液滴斑を前記物品から除去するために、前記少なくとも１つの電気メッキ層を有する前記物品にパルスブロー乾燥法を適用する段階、および
蒸着によって、前記電気メッキ層の少なくとも一部に、高融点金属および高融点金属合金から成る群から選ばれる少なくとも１つの層、および、高融点金属化合物および高融点金属合金化合物から選ばれる少なくとも１つの層を被着させる段階を含み、
前記高融点金属化合物が、窒化物、炭化物、炭窒化物、酸化物、および高融点金属と酸素と窒素との反応生成物から成る群から選ばれ、また、
前記高融点金属合金化合物が、窒化物、炭化物、炭窒化物、酸化物、および高融点金属合金と酸素と窒素との反応生成物から成る群から選ばれる、金属または合金を含む多層被覆の被着方法。
【請求項２】
前記電気メッキが、銅、ニッケルおよびクロムから選ばれた少なくとも１つの層を前記物品表面の前記一部に電気メッキする作業を含む請求項１に記載された金属または合金を含む多層被覆の被着方法。
【請求項３】
前記高融点金属がジルコニウムまたはチタンであり、前記高融点金属合金がジルコニウム−チタン合金である請求項２に記載された金属または合金を含む多層被覆の被着方法。
【請求項４】
前記高融点金属がジルコニウムであり、前記高融点金属合金がジルコニウム−チタン合金である請求項３に記載された金属または合金を含む多層被覆の被着方法。
【請求項５】
前記高融点金属化合物が窒化物、酸化物、および高融点金属と酸素と窒素との反応生成物から成る群から選ばれ、前記高融点金属合金化合物が窒化物、酸化物、および高融点金属と酸素と窒素との反応生成物から成る群から選ばれる請求項２に記載された金属または合金を含む多層被覆の被着方法。
【請求項６】
前記高融点金属化合物が窒化ジルコニウム、酸化ジルコニウム、ジルコニウムと酸素と窒素との反応生成物、窒化チタン、酸化チタン、およびチタンと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素と窒素との反応生成物から成る群から選ばれる請求項５に記載された金属または合金を含む多層被覆の被着方法。
【請求項７】
前記高融点金属化合物が酸化ジルコニウム、窒化ジルコニウム、およびジルコニウムと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素と窒素との反応生成物から成る群から選ばれる請求項６に記載された金属または合金を含む多層被覆の被着方法。
【請求項８】
前記電気メッキが、電気メッキされた少なくとも１つの銅層を形成するために銅で構成される少なくとも１つの層を前記物品表面の前記一部に電気メッキする作業と、電気メッキされた少なくとも１つのニッケル層を形成するためにニッケルで構成される少なくとも１つの層を前記電気メッキされた少なくとも１つの銅層に電気メッキする作業と、電気メッキされた少なくとも１つのクロム層を形成するためにクロムで構成される少なくとも１つの層を前記電気メッキされた少なくとも１つのニッケル層に電気メッキする作業とを含む請求項５に記載された金属または合金を含む多層被覆の被着方法。
【請求項９】
蒸着によって被着される前記少なくとも１つの層が、高融点金属および高融点金属合金から成る群から選ばれ、また、前記電気メッキされたクロム層の少なくとも一部に蒸着される請求項８に記載された金属または合金を含む多層被覆の被着方法。
【請求項１０】
前記高融点金属がジルコニウムまたはチタンであり、前記高融点金属合金がジルコニウム−チタン合金である請求項９に記載された金属または合金を含む多層被覆の被着方法。
【請求項１１】
前記高融点金属がジルコニウムであり、前記高融点金属合金がジルコニウム−チタン合金である請求項１０に記載された金属または合金を含む多層被覆の被着方法。
【請求項１２】
ジルコニウムまたはジルコニウム−チタン合金と、窒化ジルコニウムまたはジルコニウム−チタン合金窒化物の層が交互に配置されて成るサンドイッチ層が、前記ジルコニウムまたはジルコニウム−チタン合金の層の上に蒸着される請求項１１に記載された金属または合金を含む多層被覆の被着方法。
【請求項１３】
窒化ジルコニウムまたはジルコニウム−チタン合金窒化物の層が、前記サンドイッチ層の上に蒸着される請求項１２に記載された金属または合金を含む多層被覆の被着方法。
【請求項１４】
酸化ジルコニウムまたはジルコニウム−チタン酸化物の層が、前記窒化ジルコニウムまたはジルコニウム−チタン合金窒化物の層の上に蒸着される請求項１３に記載された金属または合金を含む多層被覆の被着方法。
【請求項１５】
ジルコニウムまたはジルコニウム−チタン合金と、酸素と窒素との反応生成物から成る層が、前記窒化ジルコニウムまたはジルコニウム−チタン合金窒化物の層の上に蒸着される請求項１３に記載された金属または合金を含む多層被覆の被着方法。
【請求項１６】
窒化ジルコニウムまたはジルコニウム−チタン合金窒化物から成る層が、前記ジルコニウムまたはジルコニウム−チタン合金の層の上に蒸着される請求項１１に記載された金属または合金を含む多層被覆の被着方法。
【請求項１７】
酸化ジルコニウムまたはジルコニウム−チタン合金酸化物から成る層が、前記窒化ジルコニウムまたはジルコニウム−チタン合金窒化物の層の上に蒸着される請求項１６に記載された金属または合金を含む多層被覆の被着方法。
【請求項１８】
ジルコニウムまたはジルコニウム−チタン合金と酸素と窒素との反応生成物から成る層が、前記窒化ジルコニウムまたはジルコニウム−チタン合金窒化物の層の上に蒸着される請求項１６に記載された金属または合金を含む多層被覆の被着方法。
【請求項１９】
前記電気メッキが、ニッケルおよびクロムから成る群から選ばれた少なくとも１つの層を前記物品表面の前記一部に電気メッキする作業を含む請求項１に記載された金属または合金を含む多層被覆の被着方法。
【請求項２０】
前記高融点金属がジルコニウムまたはチタンであり、前記高融点金属合金がジルコニウム−チタン合金である請求項１９に記載された金属または合金を含む多層被覆の被着方法。
【請求項２１】
前記高融点金属がジルコニウムであり、前記高融点金属合金がジルコニウム−チタン合金である請求項２０に記載された金属または合金を含む多層被覆の被着方法。
【請求項２２】
前記高融点金属化合物または高融点金属合金化合物が、窒化物、酸化物、および高融点金属または高融点金属合金と酸素と窒素との反応生成物から成る群から選ばれる請求項２０に記載された金属または合金を含む多層被覆の被着方法。
【請求項２３】
前記高融点金属化合物が窒化ジルコニウム、酸化ジルコニウム、ジルコニウムと酸素と窒素との反応生成物、窒化チタン、酸化チタン、およびチタンと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素および窒素との反応生成物から成る群から選ばれる請求項２２に記載された金属または合金を含む多層被覆の被着方法。
【請求項２４】
前記高融点金属化合物が酸化ジルコニウム、窒化ジルコニウム、およびジルコニウムと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素と窒素との反応生成物から成る群から選ばれる請求項２３に記載された金属または合金を含む多層被覆の被着方法。
【請求項２５】
前記電気メッキが、電気メッキされた少なくとも１つのニッケル層を形成するために、ニッケルから成る少なくとも１つの層を前記物品表面の前記一部に電気メッキする作業と、電気メッキされた少なくとも１つのクロム層を形成するために、クロムから成る少なくとも１つの層を前記電気メッキされた少なくとも１つのニッケル層に電気メッキする作業とを含む請求項１９に記載された金属または合金を含む多層被覆の被着方法。
【請求項２６】
蒸着によって被着される前記少なくとも１つの層が、高融点金属および高融点金属合金から成る群から選ばれ、また、前記電気メッキされたクロム層の少なくとも一部に蒸着される請求項２５に記載された金属または合金を含む多層被覆の被着方法。
【請求項２７】
前記高融点金属がジルコニウムまたはチタンであり、前記高融点金属合金がジルコニウム−チタン合金である請求項２６に記載された金属または合金を含む多層被覆の被着方法。
【請求項２８】
前記高融点金属がジルコニウムであり、前記高融点金属合金がジルコニウム−チタン合金である請求項２７に記載された金属または合金を含む多層被覆の被着方法。
【請求項２９】
ジルコニウムまたはジルコニウム−チタン合金と、窒化ジルコニウムまたはジルコニウム−チタン合金窒化物の層が交互に配置されて構成されたサンドイッチ層が、前記ジルコニウムまたはジルコニウム−チタン合金の層の上に蒸着される請求項２８に記載された金属または合金を含む多層被覆の被着方法。
【請求項３０】
窒化ジルコニウムまたはジルコニウム−チタン合金窒化物の層が前記サンドイッチ層の上に蒸着される請求項２９に記載された金属または合金を含む多層被覆の被着方法。
【請求項３１】
酸化ジルコニウムまたはジルコニウム−チタン酸化物の層が、前記窒化ジルコニウムまたはジルコニウム−チタン合金窒化物の層の上に蒸着される請求項３０に記載された金属または合金を含む多層被覆の被着方法。
【請求項３２】
ジルコニウムまたはジルコニウム−チタン合金と、酸素と窒素との反応生成物から成る層が、前記窒化ジルコニウムまたはジルコニウム−チタン合金窒化物の層の上に蒸着される請求項３０に記載された金属または合金を含む多層被覆の被着方法。
【請求項３３】
窒化ジルコニウムまたはジルコニウム−チタン合金窒化物で構成された層が、前記ジルコニウムまたはジルコニウム−チタン合金の層の上に蒸着される請求項２８に記載された金属または合金を含む多層被覆の被着方法。
【請求項３４】
ジルコニウムまたはジルコニウム−チタン合金の層と、酸素と窒素との反応生成物から成る層が、前記窒化ジルコニウムまたはジルコニウム−チタン合金窒化物の層の上に蒸着される請求項３３に記載された金属または合金を含む多層被覆の被着方法。
【請求項３５】
前記高融点金属がジルコニウムまたはチタンであり、前記高融点金属合金がジルコニウム−チタン合金である請求項１に記載された金属または合金を含む多層被覆の被着方法。
【請求項３６】
前記高融点金属がジルコニウムであり、前記高融点金属合金がジルコニウム−チタン合金である請求項３５に記載された金属または合金を含む多層被覆の被着方法。
【請求項３７】
前記高融点金属化合物が窒化物、炭化物、炭窒化物、酸化物、および前記高融点金属と酸素と窒素との反応生成物から成る群から選ばれ、前記高融点金属合金化合物が窒化物、炭化物、炭窒化物、酸化物、および前記高融点金属合金と酸素と窒素との反応生成物から成る群から選ばれる請求項３６に記載された金属または合金を含む多層被覆の被着方法。
【請求項３８】
前記高融点金属化合物が酸化ジルコニウム、窒化ジルコニウム、ジルコニウムと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素と窒素との反応生成物から成る群から選ばれる請求項３６に記載された金属または合金を含む多層被覆の被着方法。
【請求項３９】
前記高融点金属化合物が窒化物、酸化物、および高融点金属と酸素と窒素との反応生成物から成る群から選ばれ、前記高融点金属合金化合物が窒化物、酸化物、および高融点金属合金と酸素と窒素との反応生成物から成る群から選ばれる請求項３５に記載された金属または合金を含む多層被覆の被着方法。
【請求項４０】
前記高融点金属化合物が窒化ジルコニウム、酸化ジルコニウム、ジルコニウムと酸素と窒素との反応生成物、窒化チタン、酸化チタン、チタンと酸素と窒素との反応生成物から成る群から選ばれ、前記高融点金属合金化合物がジルコニウム−チタン合金の窒化物、ジルコニウム−チタン合金の酸化物、およびジルコニウム−チタン合金と酸素と窒素との反応生成物から成る群から選ばれる請求項３９に記載された金属または合金を含む多層被覆の被着方法。
【請求項４１】
蒸着によって被着される前記少なくとも１つの層が、高融点金属および高融点金属合金から成る群から選ばれる請求項１に記載された金属または合金を含む多層被覆の被着方法。
【請求項４２】
前記高融点金属がジルコニウムまたはチタンであり、前記高融点金属合金がジルコニウム−チタン合金である請求項４１に記載された金属または合金を含む多層被覆の被着方法。
【請求項４３】
前記高融点金属がジルコニウムであり、前記高融点金属合金がジルコニウム−チタン合金である請求項４１に記載された金属または合金を含む多層被覆の被着方法。
【請求項４４】
ジルコニウムまたはジルコニウム−チタン合金と、窒化ジルコニウムまたはジルコニウム−チタン合金窒化物の層が交互に配置されて構成されたサンドイッチ層が前記ジルコニウムまたはジルコニウム−チタン合金の層の上に蒸着される請求項４３に記載された金属または合金を含む多層被覆の被着方法。
【請求項４５】
窒化ジルコニウムまたはジルコニウム−チタン合金窒化物の層が、前記サンドイッチ層の上に蒸着される請求項４４に記載された金属または合金を含む多層被覆の被着方法。
【請求項４６】
酸化ジルコニウムまたはジルコニウム−チタン合金酸化物から成る層が、前記窒化ジルコニウムまたはジルコニウム−チタン合金窒化物の層の上に蒸着される請求項４５に記載された金属または合金を含む多層被覆の被着方法。
【請求項４７】
ジルコニウムまたはジルコニウム−チタン合金と、酸素と窒素との反応生成物から成る層が、前記窒化ジルコニウムまたはジルコニウム−チタン合金窒化物の層の上に蒸着される請求項４５に記載された金属または合金を含む多層被覆の被着方法。
【請求項４８】
窒化ジルコニウムまたはジルコニウム−チタン合金窒化物で構成された層が、前記ジルコニウムまたはジルコニウム−チタン合金の層の上に蒸着される請求項４３に記載された金属または合金を含む多層被覆の被着方法。
【請求項４９】
酸化ジルコニウムまたはジルコニウム−チタン合金酸化物から成る層が、前記窒化ジルコニウムまたはジルコニウム−チタン合金窒化物の層の上に蒸着される請求項４８に記載された金属または合金を含む多層被覆の被着方法。
【請求項５０】
ジルコニウムまたはジルコニウム−チタン合金と、酸素と窒素との反応生成物から成る層が、前記窒化ジルコニウムまたはジルコニウム−チタン合金窒化物の層の上に蒸着される請求項４８に記載された金属または合金を含む多層被覆の被着方法。
【請求項５１】
前記物品表面が真鍮から成る請求項４９に記載された金属または合金を含む多層被覆の被着方法。
【請求項５２】
前記物品表面が亜鉛から成る請求項４９に記載された金属または合金を含む多層被覆の被着方法。
【請求項５３】
前記物品表面が金属または合金から成る請求項１に記載された金属または合金を含む多層被覆の被着方法。
【請求項５４】
前記物品表面がプラスチックから成る請求項１に記載された金属または合金を含む多層被覆の被着方法。
【請求項５５】
前記物品が蛇口である請求項１に記載された金属または合金を含む多層被覆の被着方法。
【請求項５６】
前記物品がドアロック装置である請求項１に記載された金属または合金を含む多層被覆の被着方法。
【請求項５７】
前記物品がランプである請求項１に記載された金属または合金を含む多層被覆の被着方法。